ПОЛИЭТИЛЕН ВЫСОКОЙ ПЛОТНОСТИ

3
21
1. Мультимодальный полиэтилен, подходящий для применения в области как пленок, так и труб, при этом данный мультимодальный полиэтилен характеризуется плотностью в диапазоне от 0,940 до 0,965 г/см и величиной I в диапазоне от 4 до 20 дг/мин и содержащий следующие этиленовые сополимеры:
(a) низкомолекулярный этиленовый сополимер, имеющий среднемассовую молекулярную массу в диапазоне от 5000 до 50000 а.е.м. и характеризующийся индексом короткоцепных разветвлений в диапазоне от 2,5 до 4,5; и
(b) высокомолекулярный этиленовый сополимер, имеющий среднемассовую молекулярную массу в диапазоне от 60000 до 800000 а.е.м. и характеризующийся индексом короткоцепных разветвлений в диапазоне от 1 до 2,5.
2. Мультимодальный полиэтилен по п.1, где соотношение между индексами разветвлений низко- и высокомолекулярных фракций находится в диапазоне от 1,5 до 4,5.
3. Мультимодальный полиэтилен по п.1 или 2, где низкомолекулярный этиленовый сополимер характеризуется индексом короткоцепных разветвлений в диапазоне от 3 до 4.
4. Мультимодальный полиэтилен по п.1, где молекулярно-массовое распределение полиэтилена находится в диапазоне от 30 до 100.
5. Мультимодальный полиэтилен по п.1, где массовая доля высокомолекулярного этиленового сополимера находится в диапазоне от 0,3 до 0,7.
6. Мультимодальный полиэтилен по п.1, где полиэтилен получают в одном газофазном реакторе с псевдоожиженным слоем непрерывного действия.
3
8
7. Мультимодальный полиэтилен по п.1, где полиэтилен получают в результате введения этилена и С-С α-олефинов в контакт с композицией биметаллического катализатора, содержащей металлоценовый и неметаллоценовый катализатор.
8. Мультимодальный полиэтилен по п.7, где металлоцен представляет собой бис-циклопентадиенильный комплекс металла из группы 4; где циклопентадиенил выбирают из группы, состоящей из циклопентадиенила, инденила, тетрагидроинденила и их замещенных вариантов.
9. Мультимодальный полиэтилен по п.8, где металлоцен является несимметрично замещенным.
10. Мультимодальный полиэтилен по п.1, где пленка, изготовленная из мультимодального полиэтилена при толщине, равной, по меньшей мере, 12 мкм, характеризуется результатом испытания при сбрасывании заостренного груза, равным, по меньшей мере, 200 г; при этом пленку изготавливают в условиях работы экструдера с использованием линии на 50 мм при помощи экструдера с нарезной зоной питания при L/D 18:1, щели экструзионной головки 1,0 мм, экструзионной головки на 100 мм.
11. Мультимодальный полиэтилен по п.1, где труба, изготовленная из мультимодального полиэтилена, характеризуется значением параметра PENT (ASTM D F1473-01, 3,0 МПа и 80°С), равным, по меньшей мере, 150.
12. Изготовленный по способу центробежного формования продукт, полученный из мультимодального полиэтилена по любому одному из пп.1-9.
13. Изготовленный по способу раздувного формования продукт, полученный из мультимодального полиэтилена по любому одному из пп.1-9.
14. Мультимодальный полиэтилен по п.1, по существу, состоящий из одной высокомолекулярной фракции и одной низкомолекулярной фракции.
3
21
15. Мультимодальный полиэтилен, подходящий для применения в области как пленок, так и труб, при этом данный мультимодальный полиэтилен характеризуется плотностью в диапазоне от 0,940 до 0,965 г/см и величиной I в диапазоне от 4 до 20 дг/мин, и содержащий следующие этиленовые сополимеры:
(a) низкомолекулярный этиленовый сополимер, имеющий среднемассовую молекулярную массу в диапазоне от 5000 до 50000 а.е.м.; и
(b) высокомолекулярный этиленовый сополимер, имеющий среднемассовую молекулярную массу в диапазоне от 60000 до 800000 а.е.м.;
где массовая доля высокомолекулярного этиленового сополимера при расчете на совокупную мультимодальную композицию находится в диапазоне от 0,3 до 0,7; и
где соотношение между индексами разветвлений низко- и высокомолекулярных этиленовых сополимеров находится в диапазоне от 1,2 до 6,0.
16. Мультимодальный полиэтилен по п.15, где соотношение между индексами разветвлений низко- и высокомолекулярных этиленовых сополимеров находится в диапазоне от 1,5 до 5,0.
17. Мультимодальный полиэтилен по п.15, где соотношение между индексами разветвлений низко- и высокомолекулярных этиленовых сополимеров находится в диапазоне от 1,8 до 4,5.
18. Мультимодальный полиэтилен по любому одному из пп.15-17, где полиэтилен получают в одном газофазном реакторе с псевдоожиженным слоем непрерывного действия.
3
8
19. Мультимодальный полиэтилен по любому одному из пп.15-17, где полиэтилен получают в результате введения этилена и С-С α-олефинов в контакт с композицией биметаллического катализатора, содержащей металлоценовый и неметаллоценовый катализатор.
20. Мультимодальный полиэтилен по п.19, где металлоцен представляет собой бис-циклопентадиенильный комплекс металла из группы 4; где циклопентадиенил выбирают из группы, состоящей из циклопентадиенила, инденила, тетрагидроинденила и их замещенных вариантов.
21. Мультимодальный полиэтилен по п.19, где металлоцен является несимметрично замещенным.
22. Мультимодальный полиэтилен по п.15, где труба, изготовленная из мультимодального полиэтилена, характеризуется значением параметра PENT (ASTM D F1473-01, 3,0 МПа и 80°С), равным, по меньшей мере, 150.
23. Изготовленный по способу центробежного формования продукт, полученный из мультимодального полиэтилена по любому из пп.15-21.
24. Изготовленный по способу раздувного формования продукт, полученный из мультимодального полиэтилена по любому из пп.15-21.
25. Мультимодальный полиэтилен по п.15, по существу, состоящий из одной высокомолекулярной фракции и одной низкомолекулярной фракции.